Brevet FR2498489A1 — publié le 19820730

PROCEDE ET DISPOSITIF POUR L'EPURATION DU VERRE DE RECUPERATION De nombreuses industries cherchent actuellement à réutiliser les produits usagés de leurs fabrications. L'industrie du verre creux en particulier s'efforce d'introduire dans les charges de fusion verriè- re une certaine proportion de calcin de récupération provenant du ra- massage et du broyage de bouteilles et autres récipients en verre. Une telle opération risque toujours de compromettre la qualité de fabrication. Dans le cas de l'industrie du verre, le fait que le verre récolté n'ait pas une composition uniforme ne limite pas réelle- ment le taux de calcin qu'il est possible d'incorporer aux charges. La difficulté majeure résulte de ce que les produits récupérés renferment une proportion non négligeable de corps étrangers provenant du ramassa- ge et surtout des manipulations successives, en particulier des pierres ou débris de poterie infusibles, susceptibles de donner un pourcentage inacceptable de défauts de pâte. Il est donc indispensable d'en effec- tuer le tri. D'autre part, la récupération n'est possible que si le prix de revient en est acceptable. Il en résulte qu'il est tout à fait impossi- ble de récupérer le verre par triage d'ordures ménagères provenant d'une collecte normale. Enfin, les verriers ne peuvent que très excep- tionnellement créer des circuits exclusifs de ramassage. Pour réunir des tonnages suffisants, on est donc obligé de confier aux organismes de ramassage habituels des collectes spéciales effectuées avec leurs moyens ordinaires, qui sont stockées sur parc et dont le produit est régulièrement livré aux usines verrières. Le verre ainsi rassemblé, par suite des nombreuses manipulations subies dans des conditions de propreté précaires, ne renferme plus que très peu d'articles intacts et est essentiellement constitué de fragments ou tessons de dimensions variables, souillés par des quanti- tés non négligeables de morceaux légers, tels que débris d'emballages, étiquettes, papiers divers ou capsules en matières plastiques, d'éléments en métaux non ferreux, plomb, étain, aluminium provenant essentiellement, eux aussi, du capsulage, ou d'autres impuretés intro- duites principalement lors des stockages intermédiaires, telles que des pièces ou débris en métaux non ferreux, des pierres, voire des objets plus volumineux de nature diverse. Même lors d'une collecte directe faite dans les meilleures con- ditions de propreté, il est d'ailleurs impossible d'éviter toute pré- sence de corps étrangers, ne serait-ce que par suite de l'existence de différents éléments d'emballage présents dès le départ avec les pro- duits verriers proprement dits. On ne peut donc se contenter de broyer purement et simplement cette matière première et il est nécessaire de l'épurer. Jusqu'ici, seul un tri manuel a pu se révéler relativement efficace. Il s'agit pourtant d'une opération qui présente un caractère aléatoire, en raison des défaillances toujours possibles des opérateurs, et assez coûteuse car il faut, pour parvenir à un taux d'impuretés acceptable, effectuer en série plusieurs passages successifs dont le rendement vis à vis des produits à éliminer est sensiblement constant, mais dont l'efficacité absolue diminue. L'invention a pour objet un proc4dé destiné à supprimer au moins en partie le tri manuel, comme à le faciliter et à en améliorer le ren- dement dans la mesure o il subsiste. Selon un premier aspect, elle propose essentiellement d'effectuer une épuration mécanique en parallèle sur des tranches gra- nulométriques distinctes, en faisant,sur chacune d'elles, succéder à un tri manuel, unique et même parfois facultatif un broyage sélectif permettant de séparer par criblage les fractions utiles à faible teneur en corps étrangers des fractions à rejeter, riches en débris divers et ne renfermant plus qu'une faible partie du verre. Ainsi s'élimineront progressivement les impuretés de toute nature, principalement les pier- res et autres infusibles, dans une proportion suffisante pour permettre d'incorporer à la composition verrière un pourcentage de calcin de ré- cupération important, susceptible d'aller jusqu'à 50 % et plus. Selon un deuxième aspect de l'invention, on sépare avantageuse- ment quatre tranches distinctes au moins: - Tl les fines, qui requièrent un traitement par- ticulier, - T2 la tranche médiane inférieure, - T3 la tranche médiane supérieure, - T4 les morceaux grossiers facilement récupérables, et, après un tri manuel éventuel, on traite essentiellement les tran- ches médianes par un broyage ménagé suivi d'un criblage en trois frac- tions: - une fraction inférieure utilisable, - une fraction supérieure à rejeter, - une fraction moyenne à traiter plus complètement. Avantageusement, la fraction moyenne de la tranche médiane supérieure est remélangée à la tranche médiane inférieure avant traitement de cet- te dernière. La sélectivité du criblage et le choix des limites des fractions de tri sont directement liés, comme on le verra ci-dessous, aux conditions de broyage et essentiellement à la vitesse des broyeurs, ainsi bien en- tendu qu'au temps de séjour du matériau dans ces derniers, c'est à di- re à leur débit. Les schémas qui figurent en annexe font apparaître en détail la succession de traitements qui vient d'être décrite. La figure 1 montre de façon simplifiée la constitution d'une installation de broyage et de tri sélectif conforme à l'invention, avec la répartition approximative des tonnages pour cent et les teneurs re- latives en impuretés pour mille. La figure 2 constitue un diagramme de fonctionnement de cette installation. On peut voir sur la figure 1 que la charge brute délivrée par la trémie 1 subit un premier criblage permettant de séparer les bouteilles ou autres articles entiers et tessons de grandes dimensions. L'opération peut s'effectuer commodément sur un crible constitué d'une grille 2 à barreaux divergents qui arrête les éléments dont les dimen- sions minimales sont supérieures à 40 mm environ. Les gros morceaux, arrêtés par la grille 2, représentent, de façon typique, 15 x au plus du tonnage traité. Ils peuvent être récupé- rés très directement après un contrôle visuel permettant l'élimination manuelle des corps étrangers importants au poste de tri manuel 3, grâce à un broyage sélectif effectué dans un broyeur 4 et suivi d'un criblage en deux fractions sur un crible 5, à savoir: - F41, de 0 à 25 mm, utilisable, - F42, de 25 à 40 mm, à rejeter. Le broyage s'effectuera avantageusement sur un concasseur ou plus précisêment un granulateur à mâchoires et le criblage sur un tamis vibrant. Le reste de la charge passe sur un tapis magnétique 6 o les produits ferreux sont à peu près totalement éliminés, puis est envoyé sur un crible 7 comprenant une grille 7a dont la maille est de l'ordre de 10 mm et une grille 7b d'une maille de 5 mm environ. - Les fines Tl, inférieures à 10 mm, et traversant donc la grille 7a représentent pour leur part un peu moins de 10 X du tonnage, avec une teneur en verre au moins égale à celle du matériau initial. Elles se trouvent séparées sur la grille 7b en deux fractions distinctes - F1l, de 0 à 5 mm, - F12, de 5 à 10 mm, toutes deux facilement récupérables, qui sont stockées dans les trémies 8 et 9, puis traitées périodiquement. La fraction F1l, soit un peu moins de 3 % des produits ramassés, est rendue utilisable par simple réduction à moins de 2 mm dans le broyeur 10. La fraction F12, représente près de 7 % de la col- lecte; son étroitesse et par conséquent l'homogénéité des particules qui la constituent ainsi que la relativement faible quantité à traiter permettent de la trier optiquement au poste Il à l'aide d'un appareil de tri automatique.Celui-ci élimine la quasi totalité des pierres, mais aussi une fraction non négligeable du verre; si la charge de travail le permet, 90 % environ de ce verre peuvent être récupérés ultérieurement, par un second passage sur l'appareil, sans réintroduire dans le calcin une quantité appréciable de pierres. La coupe centrale M, refusée par la grille 7a et constituée de morceaux compris entre 10 et 40 mm environ, ou plus en ce qui concerne leur plus grande dimension, peut représenter jusqu'à 80 Z du tonnage. Le pourcentage de corps étrangers, notamment de pierres ou autres pro- duits infusibles très préjudiciables à la fusion qu'elle renferme est peu inférieur au pourcentage initial. Elle est divisée par criblage sur un crible 12, comme il a été dit, en plusieurs tranches traitées parallèlement. En pratique, le mieux est d'effectuer une coupe en deux tranches T2 et T3 dont les limites de granulométrie se trouvent sensi- blement dans une progression géométrique de raison voisine de 2, à sa- voir d'une part 10 à 20 mm, d'autre part 20 à 40 mm. En principe, ces deux tranches subissent chacune, l'une au pos- te 13, l'autre au poste 14, un contrôle visuel avec tri manuel limité à l'extraction des infusibles ce qui en améliore le rendement sur ce poste. La tranche médiane inférieure T2 représente près de 20 Z du ton- nage initial; la tranche médiane supérieure T3, plus chargée en impure- tés et particulièrement en produits infusibles, représente une proportion inférieure à 60 Z de ce tonnage initial mais, en raison de la taille des morceaux qu'elle renferme, le travail des opérateurs chargés d'effectuer le contrôle visuel et de trier a la main les frag- ments infusibles repérés est sensiblement comparable pour chacune des deux fractions. Dans ces conditions, le tri, limité à ces pierres et aux produits infusibles, a de part et d'autre une efficacité théorique supérieure à 70 X. Chacune des deux tranches médianes est ensuite stockée dans une trémie de régulation du débit, respectivement les trémies 15 et 16, afin d'être soumise au broyage sélectif, effectué à débit constant dans les deux concasseurs respectifs 17 et 18. Il s'agit de concasseurs a percussion ou à impact, c'est à dire constitués d'un rotor à ailettes projetant les morceaux du produit à traiter contre un certain nombre de lames transversales placées à l'intérieur de leur cuve. Le broyage est effectué A vitesse de rotation modérée, avec un entrefer convenable, de l'ordre de grandeur de la dimension moyenne des morceaux à broyer, et d'une manière générale le débit d'alimentation sera quelque peu inférieur au débit nominal attribué au concasseur par le fabriquant pour ses usages habituels, c'est à dire essentiellement le broyage des minerais. Les deux tranches médianes sont ensuite criblées chacune en trois fractions respectives sur les cribles à deux étages 19 et 20. De préférence, en ce qui concerne la plus forte des deux, T3, le criblage pourra s'effectuer en trois fractions dont les limites sont à nouveau dans une proportion géométrique de raison voisine de 2, à sa- voir sensiblement: - la fraction F31, de 0 a 10 mm, qui représente envi- ron un tiers du tonnage initial et se trouve directement utilisable, - la fraction F32, de 10 à 25 mm, représentant un peu plus de 20 Z du tonnage et dont la granulométrie et la composition sont sensiblement analogues à celles de la plus faible des deux tranches mé- dianes T2, - enfin une fraction F33, de 25 à 40 mm, qui constitue seulement 1 % du tonnage initial, mais contient près de 35 Z d'impuretés et qui doit donc être rejetée. En raison de ses caractéristiques, la fraction F32, de 10 à 25 mm, doit être i nouveau triée; elle sera avantageusement mélangée à la tranche médiane la plus faible, T2, et c'est l'ensemble qui sera soumis à un broyage sélectif,suivi d'un nouveau criblage en trois fractions. Le tonnage à traiter lors de ce second broyage est donc assez peu infé- rieur à celui qui faisait l'objet du broyage précédent; ceci permet en fait d'utiliser deux broyeurs de capacité identique De façon avantageuse, les limites des fractions choisies cor- respondront à une progression géométrique de l'ordre de 1,5 environ: - la fraction F21, de 0 à 10 mm, consitue près de 40 Z du tonnage initial et est suffisamment propre pour pouvoir être directement utilisée, - la fraction F22, de 10 a 15 mm, n'en représente que 4 Z environ; comme c'était le cas pour la fraction F12, son étroi- tesse ainsi que la faible quantité à traiter permettront de la trier optiquement au poste 21 à l'aide d'un appareil de tri automatique, dans les mêmes conditions qu'au poste 11, - enfin, la fraction F 23, de 15 à 25 mm, qui repr6- sente 1 Z du tonnage initial renferme jusqu'à 15 Z de corps étrangers; elle est à nouveau à éliminer. En fin de traitement, les diverses fractions récupérées sont regroupées et envoyées sur un appareil de tri magnétique 22 destiné à éliminer les particules métalliques apportées par l'usure des broyeurs. Il a été précisé plus haut que la sélectivité du criblage et le choix des coupes à effectuer pour l'obtenir dépendent de la qualité du broyage c'est à dire des conditions opératoires. Le tableau 1 en annexe donne pour chacune des deux tranches T2 (10 à 20 mm) et T3 (20 à 40 mm) trois exemples de répartition des gra- nulométries en fonction des vitesses périphériques des rotors (en m/s, sur des broyeurs de type AP, de la société HAZEMAG employés au débit de 2, 5 t/h) et de l'entrefer (en cm, et qui apparaft ici comme un critère secondaire). Pour chacune des tranches, les conditions opératoires choisies dans l'exemple illustré plus haut correspondent respectivement à celles des essais repérés 22 et 32. D'autres coupes que celles nommdes ci-dessus sont donc possi- : snualqo sellInsq, sa awnsgai snossap-j3 nealqel al Àa.uaigTp aed saguTmialyp 9g quo aliaA ua sanaual saq.sITDgad dV adXi ap DVWNZVH SnasseDuoD sal jueXoldma ua 'linpoad ap sauuoq xnap ap wuamaITeil ne luepuodsaijoD xneluam -Tjagdxa SUOlITlueqDg sap ans aIolTd uoTielTelsuI aunp apels ne sagnlzaj -ga sainsam ap aTiaed e sgajjTqz 919 quo sli uoleigdnDga ap aJaaa ap sauuoi SZ ap luamaiJeil ne quapuodsaijoD sgnbipuI sageuuo saOl *emgqDs np ineq al suep anb luassipieddeu 'axauue anbigu2em tlai al ed uoTllaegdol ap inq _gp ne sguTmTIg 'xnaiaaj xneTialem sao *neaalqi np seq ua saglnztdeDga la quelsuoz aapio un suvp sagquei 'ç e 0 ' saATssaazns sauuol -oD ua lammeiaeTp np saseD saluaajjlp saol suep sagnbTpuT 99 quo saol g -oleD ua uotlIipedga es la ieuol aSeuuoi np uoTinqtalsip el *xna.aaa xneTia9em - g saagl s5Tnpoid - xnaijaj uou - ú salqisnguT - Z ailaA - I : salioSage bup ua 'lneq snld saquuop suolleDiidxa saol uolas 'sgsseli al quo squenlisuoD saD ÀjauTmTI9 Q no salqeagdnDga suoiDeIJ sasaaaTp sal aalua *uuop ailep 3ualA inb aldmaxal suep 'IluassTliedga as ieTITul uDIie np slueniTsuoa sluaaxgjTp saol uop uo5ej el ajiuom Z aanZI; el Àanbtueoam tai np luamapuaa ap la ageJqjIInbg,p sjlmodmoD inaiiam ne wuamaileuamçi -gdxa luapuodsai.oD saiaTuiap saa 'slueinoD slTnpoid sap ans 'sTem salq L 6886 Z % 001 % 001 xnaJ:ad % V8 g V8 sa aa97 % 8 % S8 xnalla; UON % S'Z6 % 0L salqTsnjuI lanuem lai DaAe lanuem lai sues SM3NIWI13 S13I1dfdNI %86: jzlalgs aSeXoaq ied aagTeil uoIlei; el suep 3U3dfnD3U SUUA i [ On peut ainsi se rendre compte que l'invention fournit un pro- cédé de tri mécanique d'une sécurité et d'une efficacité qui ne pour- raient être atteintes en tri manuel qu'en plusieurs étapes, au prix d'un travail pénible d'une main d'oeuvre abondante; son emploi, seul ou en combinaison avec un tri manuel selon l'état de propreté c'est à dire, en fait, le mode de ramassage des produits récupérés permet d'introduire dans la fusion du verre creux des quantités de calcin susceptibles de dépasser 50 % de la charge. Il est facile de comprendre que l'on peut, sans s'écarter de son principe, apporter au processus décrit des variantes diverses et notamment, après élimination des fines et morceaux grossiers, imaginer de diviser la portion centrale de la charge en plus de deux tranches partiellement recyclées vers les tranches inférieures après broyage. Il est notamment possible, dans les cas favorables, de supprimer les tris manuels précédant les broyages sélectifs: c'est le cas, par exemple, si la proportion de calcin à incorporer à la fusion est relativement faible, ou si l'on part des produits bruts d'une collecte directe effec- tuée avec soin; d'autres fois, on pourra envisager de placer certains de ces tris en aval des broyages. On peut encore compléter le tri magné- tique effectué au poste 6 ou le traitement des fines par une aspiration des produits légers, possibilité avantageuse bien qu'elle n'ait pas été prise en compte dans les bilans ci-dessus, traiter éventuellement les deux tranches F12 et F22 sur un même appareil automatique de tri optique etc. Co 0% 4. 001 001 001 ú9'0 66 Z6 96 ú - ú9'0 001 06 001 L8 001 66'66 86 LL 8 - ú 66 56 99 56 09 66 98 V9 9E 01 - 8 66 86 L9 9 001 6'66 68 OV L6 V8 ZL LtI 51 - 01 86 L6 6L LZ 66 66 9L 91 96 VL VS S OZ - SI 6 OL 09 L 56 V9 Lú 88 6V 9Z I Z - OZ VfO8 o 9 089 OV I 08 úZ SI V' Oú - 5z _V OZ_ c1 Z'0 1ú 0T E SI0 _ Z 0O Z O - 0C xnajiaj xneilea xnailea salnmnz X siaaI uou saiaTd aloa slaal uou sailaTd aiaoA _apil uou aijaTd maiaANOI1DVI mU 5 J allua S s/m 8 assaBiA mD I laejaaua S/m 8 assasTA mD I iaoalua 001 001 001 VL '66 001 001 ZL 001 001 | - 06 I ú6 I ú8 6Z IEL I Z6 I Z I VZ 68 68 89 i 11 i01 -9 081 IL V9 |01 |OL I 9ú I 6S 6 ZL I ZL I ú | | 51- 01 O _ Z t 1, Z 65 ZZ ZZ I 16 6ú 6 0 ú'o OZ - 5t IIxnallaj I xnalaiJ I xnaaiiaI,lnmnD % sla2gî uou jsaiield.aza siasgl u s aaaadT le da isa uou a|aiad a.iaA NOIID3I ma E jajallua ' S/m ZIassaiTA mD I la REVENDICATIONS 1. Procédé d'élaboration de calcin par broyage de verre de récu- pération et tri des impuretés qu'il renferme, caractérisé en ce qu'on divise la charge brute en plusieurs tranches granulométriques sur les- quelles on effectue un broyage sélectif permettant de séparer par criblage les fractions récupérables à faible teneur en corps étrangers des fractions à rejeter. 2. Procédé d'épuration de verre de récupération selon la revendi- cation 1, caractérisé en ce qu'après séparazion des fines et des mor- ceaux grossiers facilement récupérables, on effectue sur plusieurs tranches médianes un tri mécanique utilisant un broyage sélectif effec- tué en continu et suivi d'un criblage en trois fractions, - une fraction inférieure utilisable, - une fraction supérieure à rejeter, - une fraction moyenne à traiter plus complètement. 3. Procédé selon la revendication 2, caractérisé en ce que la fraction moyenne d'une tranche médiane supérieure est remélangée à la tranche médiane inférieure avant traitement de cette dernière. 4. Procédé selon l'une des revendications précédentes, caracté- risé en ce qu'un tri manuel est effectué en série avec chaque opération de broyage sélectif. 5. Procédé selon la revendication 4, caractérisé en ce que les tranches médianes sont au nombre de deux, et que le tri manuel effectué sur chacune d'elles est un tri des infusibles effectué avant broyage et criblage. 6. Procédé selon l'une des revendications précédentes, caracté- risé en ce que les morceaux grossiers sont récupérés après un broyage ménagé suivi d'un criblage en deux fractions, la fraction inférieure utilisable et la fraction supérieure d rejeter. 7. Procédé selon l'une des revendications précédentes, caracté- risé en ce que les fines sont divisées en deux fractions, la fraction inférieure broyée à moins de 2 mm, la fraction supérieure soumise à un tri optique automatique. 8. Procédé selon l'une des revendications précédentes, caracté- risé en ce que les limites des tranches à broyer et des fractions cri- blées se trouvent sensiblement en proportions géométriques de raisons voisine de 2. 9. Procédé selon la revendication 8, caractérisé en ce que la tranche médiane inférieure est criblée après broyage en trois fractions A4 de granulométries respectives 0 à 10 mm, 10 à 15 mm, 15 à 25 mm. 10. Procédé selon l'une des revendications précédentes, caracté- risé en ce que la tranche médiane supérieure est criblée après broyage en fractions de granulométries respectives 0 à 10 mm, 10 à 25 mm, 25 à mm. 11. Procédé d'épuration du verre de récupération selon la reven- dication 8, caractérisé en ce que la fraction moyenne de la tranche mé- diane inférieure est soumise à un tri optique automatique. 12. Dispositif d'élaboration de calcin par broyage d'un verre de récupération et tri des corps étrangers qu'il renferme, caractérisé par un organe (12) divisant la portion centrale de la charge, après sépara- tion des fines et des morceaux grossiers, en plusieurs tranches granulo- métriques médianes dont chacune est dirigée vers un broyeur (17, 18) alimentant un crible à deux étages (19, 20) séparant une fraction infé- rieure utilisable, une fraction supérieure rejetée, une fraction moyenne acheminée vers un traitement complémentaire. 13. Dispositif selon la revendication 12, caractérisé en ce que la fraction moyenne d'une tranche médiane supérieure est dirigée vers la tranche inférieure, en amont du broyeur (17) servant à traiter cette dernière. 14. Dispositif selon la revendication 13, caractérisé par un or- gane automatique de tri optique (21) sur la fraction moyenne fournie par criblage de la tranche médiane inférieure. 15. Dispositif selon l'une des revendications 12 à 14, caracté- risé par une installation de tri visuel (13, 14) sur chacune des tran- ches médianes, en amont du broyeur et, le cas échéant, du recyclage effectué en provenance de la tranche supérieure.